Провод установочный

Область техники, к которой относится полезная модель
Полезная модель относится к кабельной технике, а именно к конструкциям одножильных установочных проводов, предназначенных для передачи и распределения электрической энергии в стационарных электротехнических установках.
Уровень техники
Известны установочные провода марок АПВ и АПВВ, имеющие одну или несколько токопроводящих жил и изоляцию из поливинилхлоридного пластиката (ГОСТ 6323-79 ВД «Провода с поливинилхлоридной изоляцией для электрических установок. Технические условия»). Недостатком данных известных проводов является высокая ползучесть материала токопроводящих жил, т.е. скорость изменения размеров материала в течение определенного времени при воздействии механической нагрузки и температуры. Другим недостатком данных известных проводов являются недостаточные механические свойства материала токопроводящих жил, приводящие к механическим разрушениям (излому) жил при монтаже проводов.
Сущность полезной модели
Полезная модель решает техническую задачу улучшения механических свойств токопроводящих жил одножильных установочных проводов.
Технический результат, достигаемый полезной моделью, заключается в повышении надежности установочных проводов за счет повышения стойкости токопроводящей жилы к многократным перегибам и сохранении высоких механических свойств при переменном напряжении до 750 В и частоте до 400 Гц или при постоянном напряжении до 1000 В.
Указанный технический результат достигается тем, что установочный провод содержит одну токопроводящую жилу, на которую наложена изоляция, упомянутая токопроводящая жила изготовлена из алюминиевого сплава так, что ее временное сопротивление составляет величину не менее 75 Мпа, относительное удлинение при разрыве составляет величину не менее 5%, при этом упомянутая токопроводящая жила имеет стойкость не менее чем к 20 перегибам на угол 90° от исходного положения в обе стороны.
Указанный технический результат достигается также тем, что токопроводящая жила выполнена однопроволочной.
Указанный технический результат достигается также тем, что токопроводящая жила выполнена многопроволочной.
Указанный технический результат достигается также тем, что изоляция выполнена из экструдированного поливинилхлоридного пластиката пониженной пожарной опасности с кислородным индексом не менее 32 с максимальной удельной оптической плотностью дыма при горении и тлении (Дмакс) не более 150 и с массовой долей хлористого водорода, выделяющегося при горении, не более 120 мг/г.
Указанный технический результат достигается также тем, что поверх изоляции наложена экструдированная оболочка из поливинилхлоридного пластиката пониженной пожарной опасности с кислородным индексом не менее 40, с максимальной удельной оптической плотностью дыма при горении и тлении (Дмакс) не более 120 и с массовой долей хлористого водорода, выделяющегося при горении, не более 50 мг/г.
Отличительной особенностью настоящей полезной модели является выполнение токопроводящей жилы с сечением до 400 кв. мм из алюминиевого сплава, подвергнутого термической обработке для достижения необходимых механических свойств.
Перечень фигур чертежей
Полезная модель поясняется Фиг. 1, на которой показан поперечный разрез провода.
Осуществление полезной модели
Сплавы на основе алюминия, содержащие железо или железо и медь, с массовой долей примесей не более 0,15%, имеют по сравнению с алюминием более низкую скорость ползучести и могут термически обрабатываться для повышения механических свойств.
Установочный провод в соответствии с настоящей полезной моделью содержит одну токопроводящую жилу 1, на которую наложена изоляция 2. Токопроводящая жила 1 изготовлена из алюминиевого сплава так, что ее временное сопротивление составляет величину не менее 75 Мпа (вплоть до 130 Мпа), относительное удлинение при разрыве составляет величину не менее 5% и может достигать 20%, при этом упомянутая токопроводящая жила имеет стойкость не менее чем к 20 перегибам на угол 90° от исходного положения в обе стороны. Такие механические свойства алюминиевые сплавы могут достигать в результате термической обработки (отжига) и обеспечивают установочным проводам высокие эксплуатационные и технологические показатели.
Проволока из алюминиевого сплава в процессе традиционного для кабельной промышленности волочения катанки и последующего отжига при температурах 240-400°С (в случае выдержки не более одного часа) получает необходимые свойства для достижения указанного технического результата. Указанные операции могут осуществляться при раздельных процессах или отжига во время волочения в случае применения соответствующего оборудования, широко используемого в кабельной промышленности.
Для достижения заявленным требованиям токопроводящая жила изготавливается из проводникового алюминиевого сплава, патент RU 2648339.
Токопроводящая жила 1 может быть выполнена однопроволочной или многопроволочной. Скрутку проволок многопроволочной токопроводящей жилы производят на обычном крутильном оборудовании с шагом до 450 мм.
Изоляция 2 может быть выполнена из экструдированного поливинилхлоридного пластиката пониженной пожарной опасности с кислородным индексом не менее 32 с максимальной удельной оптической плотностью дыма при горении и тлении (Дмакс) не более 150 и с массовой долей хлористого водорода, выделяющегося при горении, не более 120 мг/г. В качестве материала изоляции 2 провода может быть использован материал марок Лоусгран 1110, Элигран 1110 или VP FI 30 LLS.
Поверх изоляции 2 может быть наложена экструдированная оболочка 3 из поливинилхлоридного пластиката пониженной пожарной опасности с кислородным индексом не менее 40, с максимальной удельной оптической плотностью дыма при горении и тлении (Дмакс) не более 120 и с массовой долей хлористого водорода, выделяющегося при горении, не более 50 мг/г. В качестве материала оболочки 3 провода может быть использован материал марок марки Лоусгран 3110, Элигран 3110 или 3110 VP FB 40 LS.
Образцы проводов в соответствии с настоящей полезной моделью, были испытаны на стойкость к многократным перегибам на угол 90° от исходного положения образца в обе стороны при испытании по ГОСТ 1579-93.
Результаты испытаний приведены в таблице.
Таким образом, одножильный установочный провод в соответствии с настоящей полезной моделью обладает высокими механическими свойствами по прочности и ползучести, при этом достигаются высокие эксплуатационные (стойкость к многократному перегибу) и технологические (прочность при монтаже) показатели.